(57)【要約】【課題】金属線含有糸に伸縮性があり、織物や編み物などの繊維構造物に形成したり、様々な物体に配線するのに便利な金属線含有ニットデニット糸を提供する。【解決手段】本発明の金属線含有ニットデニット糸は、金属線と有機繊維糸を含む金属線含有糸であって、前記金属線含有糸は、クリンプを有するニットデニット糸である。この金属線含有ニットデニット糸の０（ゼロ）ｇと３０ｇ荷重時の見掛け長さの変化率は２倍以上であるのが好ましく、ＪＩＳ Ｌ  １０１３：２０１０、「８．１１  伸縮性」Ａ法に規定される伸縮弾性率は５０％以上であるのが好ましい。【選択図】図１
2020158892.tif 000002
【特許請求の範囲】
【請求項１】
金属線と有機繊維糸を含む金属線含有糸であって、
前記金属線含有糸は、クリンプを有するニットデニット糸であることを特徴とする金属線含有ニットデニット糸。
【請求項２】
前記金属線含有ニットデニット糸の０（ゼロ）ｇと３０ｇ荷重時の見掛け長さの変化率は２倍以上である請求項１に記載の金属線含有ニットデニット糸。
【請求項３】
前記金属線含有ニットデニット糸は、ＪＩＳ Ｌ  １０１３：２０１０、「８．１１  伸縮性」Ａ法に規定される伸縮弾性率が５０％以上である請求項１又は２に記載の金属線含有ニットデニット糸。
【請求項４】
前記金属線は芯に配置され、前記有機繊維糸は鞘に配置されている請求項１〜３のいずれかに記載の金属線含有ニットデニット糸。
【請求項５】
前記金属線は、タングステン、モリブデン、銅及びステンレスから選ばれる少なくとも一つのフィラメントである請求項１〜４のいずれかに記載の金属線含有ニットデニット糸。
【請求項６】
前記金属線含有ニットデニット糸は、シングルカバーリングヤーン又はダブルカバーリングヤーンで構成されている請求項１〜５のいずれかに記載の金属線含有ニットデニット糸。
【請求項７】
前記金属線含有ニットデニット糸は、芯糸、花糸及び押さえ糸を含み、前記花糸はループ又はたるみを有する撚り糸であり、
前記芯糸、花糸及び押さえ糸から選ばれる少なくとも一つの糸は金属線に有機繊維がカバーリングヤーンされた糸であり、
全体に実撚りがかかっている糸で構成されている請求項１〜６のいずれかに記載の金属線含有ニットデニット糸。
【請求項８】
前記有機繊維糸は合成繊維、天然繊維及び再生繊維から選ばれる少なくとも一つの繊維糸である請求項１〜７のいずれかに記載の金属線含有ニットデニット糸。
【発明の詳細な説明】
【技術分野】
【０００１】
本発明は、金属線含有ニットデニット糸に関する。
【背景技術】
【０００２】
血圧、脈拍等を測定する器具を組み込んだ、いわゆるウエアラブル衣料等には、血圧、脈拍等を測定する器具と、この器具から取り出したデータを外部に送るための通信手段とを導通するための導電糸又は導電材料が使用される。特許文献１には、導電糸としては、カーボン系の導電糸、金属又は合金のめっき糸、導電性樹脂繊維糸、金属繊維糸等が提案されている。特許文献２には、導電性カーボン微粒糸を練り込んだナイロン糸が提案されている。特許文献３には、ポリエステルフィルムの表面に金、銀などの金属を蒸着した金属蒸着フィルムをスリットした糸が提案されている。特許文献４にはウエアラブル衣類に使用する電極として、可撓性電極が提案されている。
【先行技術文献】
【特許文献】
【０００３】
【特許文献１】特開２０１６−１２９１１５号公報
【特許文献２】特開２０１７−２０１０６３号公報
【特許文献３】特開２００９−０４４４３９号公報
【特許文献４】特開２０１５−１３９５０６号公報
【発明の概要】
【発明が解決しようとする課題】
【０００４】
しかし、従来の金属線含有糸は伸縮性がなく、織物や編み物などの繊維構造物を形成したり、様々な物体に配線するのに問題があった。
【０００５】
本発明は、前記従来の問題を解決するため、金属線含有糸に伸縮性があり、織物や編み物などの繊維構造物に形成したり、様々な物体に配線するのに便利な金属線含有ニットデニット糸を提供する。
【課題を解決するための手段】
【０００６】
本発明の金属線含有ニットデニット糸は、金属線と有機繊維糸を含む金属線含有糸であって、前記金属線含有糸は、クリンプを有するニットデニット糸であることを特徴とする。
【発明の効果】
【０００７】
本発明は、金属線と有機繊維糸を含み、前記金属線含有糸はクリンプを有するニットデニット糸であることにより、編み物癖の付いた特有の捲縮があり、これにより伸縮性があり、織物や編み物などの繊維構造物に形成したり、様々な物体に配線するのに便利な金属線含有ニットデニット糸を提供できる。
【図面の簡単な説明】
【０００８】
【図１】図１は本発明の一実施形態の編み物を解編したニットデニット糸の状態を示す写真である。
【図２】図２Ａは本発明の一実施形態のシングルカバーリングヤーンの平面説明図、図２Ｂは同、ダブルカバーリングヤーンの平面説明図、図２Ｃは同、芯糸の金属線に添え糸を配置してシングルカバーリングヤーンとした平面説明図である。
【図３】図３は同、意匠撚糸の平面説明図である。
【図４】図４は本発明の別の実施形態の繊維織物基材の表面に金属フィラメント含有糸を配線し、ハンダ付けした模式的平面図である。
【図５】図５は本発明の別の実施形態の基材の表面に金属フィラメント含有糸を配線し、ハンダ付けした模式的平面図である。
【発明を実施するための形態】
【０００９】
本発明の金属線含有ニットデニット糸は、金属線含有糸を編み物とし、この編み物を解編したニットデニット糸である。編み物を解編すると、編み物のクリンプ形態が糸に残る。このクリンプにより伸縮性が発現する。この金属線含有ニットデニット糸の０（ゼロ）ｇと３０ｇ荷重時の見掛け長さの変化率は２倍以上が好ましく、より好ましくは３倍以上である。前記の範囲であれば伸縮性生地にも適用できる。
【００１０】
本発明の金属線含有ニットデニット糸は、ＪＩＳ Ｌ  １０１３：２０１０、「８．１１  伸縮性」Ａ法に規定される伸縮弾性率は、５０％以上が好ましく、より好ましくは６５％以上であり、さらに好ましくは８０％以上である。前記の範囲であれば伸縮性生地にも適用できる。
【００１１】
金属線は芯に配置され、有機繊維糸は鞘に配置されているのが好ましい。金属線単独では、撚り糸、織物、編物、組み紐等の繊維構造物にすることは困難であるが、有機繊維糸を鞘成分として巻き付けると、撚り糸、織機、編機、組み紐製造装置に供給でき、シート状の繊維構造物を製造できる。有機繊維糸は合成繊維、天然繊維及び再生繊維から選ばれる少なくとも一つの繊維糸であるのが好ましい。例えばコットン、麻、ウール、シルク等の天然繊維、ポリエステル、ナイロン、アクリル、ビニロン、ポリオレフィン、パラ系アラミド、メタ系アラミド、ポリアリレート、ポリベンズオキサゾール等の合成繊維、レーヨン等の再生繊維を含む。水溶解性繊維糸をカバーリングした場合は、繊維構造物とした後に水溶解性繊維糸を除去し、金属線を外側に露出させ、電気端子とすることができるので、導電性及び／又は電気発熱性の衣類に有用である。金属線単独の繊維構造物にすることもできる。水溶解性繊維糸は、例えば水溶性ビニロンがあり、温水乃至熱騰水で溶解できる。水溶性ビニロンは、フィラメント糸でもよいし紡績糸でもよい。
【００１２】
前記金属線は、タングステン(W)、モリブデン(Mo) 、銅(Cu)及びステンレス(SUS)から選ばれる少なくとも一つのフィラメントが好ましい。タングステン(W)は白熱電灯や放電ランプの発光部分に使われている。融点は３３８０℃であるが、わずかなドープが含まれているので、フィラメントの融点はこれより低い。モリブデン(Mo)の融点は１６２０℃である。ステンレス(SUS)線は焼鈍温度１１５０℃以下の範囲で使用できるとされており、例えば日本精線社から直径１１μｍのステンレス線が販売されている。銅は電線として最も汎用されている。前記金属線の線直径は５〜１００μｍが好ましく、さらに好ましくは５〜５０μｍであり、とくに好ましくは８〜３０μｍである。前記の直径であれば、皮膚に触っても粗硬感を感じにくい。また、有機繊維糸をカバーリング及び／又は撚り合わせると、金属線は細いため目視しにくくなり、有機繊維糸の染色性及び色目の障害にはならない。金属線は、モノフィラメントでもマルチフィラメントでもよいが、モノフィラメントのほうが扱いやすい。フィラメント（長繊維糸）を使用すると、繊維構造物の両端を含む任意の部分で電気的導通をすることができる。
【００１３】
金属線含有ニットデニット糸は、シングルカバーリングヤーン又はダブルカバーリングヤーンで構成されているのが好ましい。前記形態であれば加工しやすく、取り扱いに便利である。この中でもシングルカバーリングヤーンは製造しやすく、コストも安いため好ましい。芯糸の金属線には、さらに添え糸として水溶解性繊維糸が配置されているのが好ましい。このような添え糸が配置されていると、金属線とカバーリング糸との一体性が高くなる。
【００１４】
金属線含有ニットデニット糸は、芯糸、花糸及び押さえ糸を含み、前記花糸はループ又はたるみを有する撚り糸であり、前記芯糸、花糸及び押さえ糸から選ばれる少なくとも一つの糸は金属線に有機繊維がカバーリングヤーンされた糸であり、全体に実撚りがかかっている糸で構成されているのが好ましい。この撚り糸は意匠撚糸ともいう。これにより、織機、編機、不織布製造装置の工程通過性を良好にできる。花糸はループ又はたるみを有することから、この糸に金属線を含むカバーリングヤーンを使用すると、水溶解性繊維糸を除去した後、前記金属繊維を外側に露出させることができる。この意匠撚糸は、芯糸１本、花糸複数本（好ましくは２〜６本）、押さえ糸１本で構成するのが好ましい。意匠撚糸は取り扱い性をよくするため、全体として１００〜１０００回／ｍ程度の実撚りを掛けるのが好ましい。
【００１５】
本発明の金属線含有ニットデニット糸は、伸縮性があるため各種繊維構造物に使用できる。また、各種繊維構造物への配線や、樹脂構造物への配線、電気機器への配線などにも使用できる。例えば  繊維構造物は織物、編物、組み物及びミシン糸から選ばれる少なくとも一つであるのが好ましい。衣料、電極、導電線、発熱線等にも有用である。例えばウエアラブル衣料にする場合は、衣料の一部分に使用してもよく、電極、導電線としても使用できる。導電線とする場合は、そのまま使用してもよいが、汗や水で漏電しないように電気絶縁物で遮蔽又は被覆してもよい。このほか、心臓のペースメーカーを電磁波から遮蔽するため、ペースメーカーを保護する部分の衣類としても使用できる。
【００１６】
前記カバーリングヤーン及び撚り糸は、リング撚糸機、ダブルツィスター、トライツィスター等の撚糸機を使用して製造できる。とくにリング撚糸機、ダブルツィスターは張力を掛けることができ、大量生産も可能でコスト的に好ましい。
【００１７】
本発明の利点の一例を挙げると次のようになる。
(1)金属線を含むので剥離がなく、洗濯性に優れる。
(2)カーボンブラックなどの導電材料練り込み糸より摩耗しにくい。
(3)細い金属線の場合はほとんど目に見えないので、一緒に構成される糸の、色味を邪魔しにくい。
(4)細い金属線は断線しても肌に刺さり難く、その細さゆえに肌触りも良い。
(5)静電気の起きやすい繊維と合わせると、静電除去できる。これは静電除去服、作業服、消防服、アクリルセーター等に有用である。
(6)伸縮性を有するので、運動時に人体に接する電極として締め付けが少なく、肌面への追従性がよい。
(7)導電線として、或いは電力供給により発熱性を有する発熱線として機能する。電気伝導性の良い銅線と組み合わせると、必要な部分のみ発熱させることもできる。
(8)ウエアラブル衣料は電源・計測機器との接続面に金属コード・金属板・金属スナップボタンを利用しているが、接続する器具の形状に制限があったり、接続面が硬いなどの問題があるが、本発明のカバーリング糸、特に溶解糸を溶解済の金属ループヤーンを用いると、接続面が導電する面ファスナーのようになり、上記問題の解決に有効である。
【００１８】
以下、図面を用いて説明する。以下の図面において、同一符号は同一物を示す。図１は編み物を解編したニットデニット糸の状態を示す写真である。このニットデニット糸はクリンプ（捲縮）が付与されている。
【００１９】
図２Ａは本発明の一実施形態のニットデニット糸に使用するためのシングルカバーリングヤーン１の平面説明図である。このシングルカバーリングヤーン１は、芯糸の金属線２の表面に有機繊維糸又は水溶解繊維糸３を巻き付けた糸である。図２Ｂは同、ダブルカバーリングヤーン４の平面説明図である。このシングルカバーリングヤーン４は、芯糸の金属線２の表面に有機繊維糸又は水溶解繊維糸３と、その表面に水溶解繊維糸３とは逆方向に水溶解繊維糸５巻き付けた糸である。図２Ｃは同、芯糸の金属線２に添え糸７を配置してシングルカバーリングヤーン６とした平面説明図である。
【００２０】
図３は同、意匠撚糸８の平面説明図である。この意匠撚糸８は前記のシングルカバーリングヤーン又はダブルカバーリングヤーンを使用して製造されており、芯糸９の表面に花糸１０が浮き糸状態でたるんで配置され、その上から押さえ糸１１で固定している。この意匠撚糸８は全体として１００〜１０００回／ｍ程度の実撚りがかかっている。
【００２１】
図４は本発明の別の実施形態の繊維織物基材の表面に金属フィラメント含有糸を配線し、ハンダ付けした模式的平面図である。繊維織物基材２７は、配線糸として金属フィラメント含有ニットデニット糸２８を使用した以外は図５と同様である。金属フィラメント含有ニットデニット糸２８を使用すると、繊維織物基材２７が伸縮性基材であっても伸縮性に追従できる。
【００２２】
図５は本発明の別の実施形態の基材の表面に金属フィラメント含有糸を配線し、ハンダ付けした模式的平面図である。基材２９の表面に、金属フィラメント含有糸意匠撚糸２５と金属フィラメント含有ニットデニット糸２８を配線し、ハンダ付け部３０ａ−３０ｅにより固着した例である。基材２９は、繊維構造物、樹脂成形体、セラミックス、ガラス、金属、木材、合成紙及びこれらの混合物体などが使用できる。
【実施例】
【００２３】
以下実施例を用いて、さらに本発明を具体的に説明する。本発明は以下の実施例に限定して解釈されるものではない。
【００２４】
（実施例１）
＜意匠撚糸＞
この実施例はタングステン・ポリエステルの２成分ストレート糸の例である。
＜組成＞
ポリエステル  １５０デニール×１本
ポリエステル  ５０デニール×１本
タングステン  直径１１μｍ×１本
＜撚糸方法＞
カバーリング撚糸
（芯糸）
ポリエステル  １５０デニール×１本
タングステン  直径１１μｍ×１本
（押え糸）
ポリエステル  ５０デニール×１本
（撚り数）
２８０回／ｍ（Ｓ撚り）
＜ニットデニット糸＞
以上のようにして意匠撚糸を作成した。この意匠撚糸を使用して島精機製作所製１４ゲージ横編機を用いて、幅１６ｃｍ・長さ１２ｃｍ・目付１３グラムの生地を編み立て、その後８０℃・３０分の条件にてヒートセットを行い、解編してニットデニット糸を得た。このニットデニット糸のクリンプ数は１０個／１ｃｍ、JIS  L 1013:2010、「8.11 伸縮性」Ａ法に規定される伸縮弾性率は８４％であった（０．５ｇの荷重時と２３．８ｇの荷重時の差を計測）。この金属線含有ニットデニット糸の０（ゼロ）ｇと３０ｇ荷重時の見掛け長さの変化率は３．４倍であった。
＜織物＞
（１）経糸
素材；レーヨン、糸番手；３０番手、密度；４０本／インチ
（２）緯糸
素材；意匠撚糸、糸番手；２００デニール、密度；４０本／インチ
（３）単位面積当たりの質量（目付）：８５ｇ／ｍ２
＜ハンダ付け＞
超音波ハンダ付け装置：黒田テクノ社製、商品名”ＳＵＮＢＯＮＤＥＲ”ＵＳＭ−５６０、周波数６０ｋＨｚ±５ｋＨｚ、超音波発信出力：定格１５Ｗ(max)（実効１０Ｗ(max)）、ヒーター温度２００〜５００℃、電源容量：ＡＣ１００Ｖ／２４０Ｖ，５０／６０Ｈｚ，１５０Ｗを使用した。
ハンダ金属は、黒田テクノ社製、商品名”セルソルザ”、Ｐｂ-Ｓｎを主成分とするハンダは例えば黒田テクノ社製、商品名”セルソルザ・エコ”を使用した。
以上のようにして作成した織物２７の表面に、図４に示すようにニットデニット糸２８を配線し、織物が焦げない程度に超音波ハンダ付け装置でハンダ金属を溶かしてハンダ付けし、ハンダ付け部２６とした。
このようにして得られた織物２７のニットデニット糸２８をプラス極の入力端子にして、５Ｗの電力を通電したところ、マイナス極と繋がるＬＥＤを織物全体のどの箇所に繋げても発光した。
【００２５】
（実施例２）
下記の基材に対して図５に示すようにハンダ付けした。その結果、いずれの基材もハンダ付けできた。
(1)繊維不織布の表面にポリエチレンフィルムをラミネートした繊維構造物
(2)ポリブチレンテレフタレート樹脂成形体
(3)磁器セラミックス
(4)ガラス
(5)木材
(6)合成紙
(7)金属板
また、実施例１の糸同士もハンダ付けできることが確認できた。
【産業上の利用可能性】
【００２６】
本発明の金属線含有ニットデニット糸は、衣料、電極、導電線、発熱線等に有用であり、例えばウエアラブル衣料にする場合は、衣料の一部分に使用してもよく、電極、導電線としても使用できる。発熱線として使用する場合は、電池からの電力により発熱衣料に適用できる。また、心臓のペースメーカーを電磁波から遮蔽するため、ペースメーカーを保護する部分の衣料としても使用できる。
【符号の説明】
【００２７】
１，６  シングルカバーリングヤーン
２  金属線
３，５  有機繊維糸又は水溶解繊維糸
４  ダブルカバーリングヤーン
７  添え糸
８  意匠撚糸
９  芯糸
１０  花糸
１１  押さえ糸
２２，２７  繊維織物基材
２３  緯糸の有機繊維糸
２４  緯糸の金属フィラメント含有糸
２５  金属フィラメント含有意匠撚糸
２８  金属フィラメント含有ニットデニット糸
２９  基材
２６，３０ａ−３０ｅ  ハンダ付け部
【図１】
2020158892.tif 000003
【図２】
2020158892.tif 000004
【図３】
2020158892.tif 000005
【図４】
2020158892.tif 000006
【図５】
2020158892.tif 000007